ДВУХКОМПОНЕНТНАЯ АДГЕЗИВНАЯ КОМПОЗИЦИЯ, НЕ СОДЕРЖАЩАЯ РАСТВОРИТЕЛЕЙ

1. Двухкомпонентная адгезивная композиция, не содержащая растворителей, содержащая продукт взаимодействия:
(A) изоцианатного компонента;
(B) полиольного компонента, содержащего:
(i) полиэфир-поликарбонатный полиол;
(ii) полиол с концевыми фосфатными группами.
2. Двухкомпонентная адгезивная композиция, не содержащая растворителей, по п. 1, отличающаяся тем, что полиэфир-поликарбонатный полиол имеет среднечисленную молекулярную массу (Mn) от 500 г/моль до 8 000 г/моль.
3. Двухкомпонентная адгезивная композиция, не содержащая растворителей, по п. 1 или 2, отличающаяся тем, что полиэфир-поликарбонатный полиол содержит менее 55 мас.% соединений, имеющих среднемассовую молекулярную массу (Mw) менее 500 г/моль.
4. Двухкомпонентная адгезивная композиция, не содержащая растворителей, по любому из пп. 1–3, отличающаяся тем, что полиол с концевыми фосфатными группами имеет Структуру (C).
Структура (C)
4
где R выбран из группы, состоящей из простой эфирной группы и замещенной простой эфирной группы.
5. Двухкомпонентная адгезивная композиция, не содержащая растворителей, по любому из пп. 1-4, отличающаяся тем, что полиольный компонент содержит от 0,5 мас.% до 35 мас.% полиола с концевыми фосфатными группами, в расчете на общую массу полиольного компонента.
6. Двухкомпонентная адгезивная композиция, не содержащая растворителей, по любому из пп. 1–5, отличающаяся тем, что изоцианатный компонент представляет собой ароматический изоцианатный форполимер.
7. Слоистый материал, содержащий:
первый субстрат;
второй субстрат; и
адгезивный слой между первым субстратом и вторым субстратом, образованный из двухкомпонентной адгезивной композиции, не содержащей растворителей, по любому из пп. 1-6.
8. Слоистый материал по п. 7, отличающийся тем, что первый субстрат представляет собой пленку из металлической фольги и второй субстрат представляет собой пленку из полипропилена; и слоистый материал имеет прочность сцепления после химического старения от 0,95 Н/2,54 см до 5,0 Н/2,54 см.
9. Слоистый материал по п. 7, отличающийся тем, что первый субстрат представляет собой пленку из полиэтилентерефталата и второй субстрат представляет собой пленку из полиэтилена низкой плотности; и слоистый материал имеет прочность сцепления после испытания кипячением в упаковке от 2,5 Н/2,54 см до 10,0 Н/2,54 см.
10. Способ получения двухкомпонентной адгезивной композиции, не содержащей растворителей, включающий:
(A) обеспечение полиольного компонента, содержащего:
(i) полиэфир-поликарбонатный полиол;
(ii) полиол с концевыми фосфатными группами;
(В) обеспечение изоцианатного компонента; и
(С) взаимодействие полиольного компонента с изоцианатным компонентом с образованием двухкомпонентной адгезивной композиции, не содержащей растворителей.